(57)【要約】【課題】硬質層を有する中間転写ベルトを用いても、中間転写ベルト表面において、被記録媒体の搬送方向に対する垂直方向の両端部にあたる位置で表面粗さの増大が抑制され、長期にわたって画像不良の発生を十分に抑制する画像形成装置を提供することを目的とする。【解決手段】表面に硬質層を有し、該硬質層上に潜像担持体から一次転写されたトナー像を担持する中間転写ベルト；およびトナー像を担持した中間転写ベルトに対して、被記録媒体を介して押圧する二次転写ローラを備えた画像形成装置であって、中間転写ベルト３表面の被記録媒体との接触領域１６における、中間転写ベルト幅手方向ＴＤで両端の領域１７ａ，１７ｂにトナーを０．０１〜０．２０ｇ／ｍ２で供給することを特徴とする画像形成装置。【選択図】図２
2010190966.tif 000002
【特許請求の範囲】
【請求項１】
表面に硬質層を有し、該硬質層上に潜像担持体から一次転写されたトナー像を担持する中間転写ベルト；および
トナー像を担持した中間転写ベルトに対して、被記録媒体を介して押圧する二次転写ローラを備えた画像形成装置であって、
中間転写ベルト表面の被記録媒体との接触領域における、中間転写ベルト幅手方向で両端の領域にトナーを０．０１〜０．２０ｇ／ｍ２で供給することを特徴とする画像形成装置。
【請求項２】
二次転写ローラが弾性層を有することを特徴とする請求項１に記載の画像形成装置。
【請求項３】
中間転写ベルトの硬質層が無機酸化物層、硬質炭素含有層または硬化樹脂層である請求項１または２に記載の画像形成装置。
【請求項４】
無機酸化物層が珪素酸化物、アルミニウム酸化物、ジルコニウム酸化物、チタン酸化物、亜鉛酸化物から選ばれる少なくとも１つの酸化物を含む層である請求項３に記載の画像形成装置。
【発明の詳細な説明】
【技術分野】
【０００１】
本発明は、モノクロ／フルカラーの電子写真複写機、プリンタ、ＦＡＸおよびそれらの複合機などの画像形成装置に関する。
【背景技術】
【０００２】
中間転写方式を用いたフルカラー画像形成装置では、色別に潜像担持体上に形成された複数のトナー像を一度、中間転写ベルトに転写させ、重ね合わせた後、紙などの被記録媒体に一括して転写してカラー画像を得ている。潜像担持体から中間転写ベルトへの転写は「一次転写」と呼ばれ、中間転写ベルトから被記録媒体への転写は「二次転写」と呼ばれている。特に、二次転写工程では、トナー像を担持した中間転写ベルトに対して、二次転写ローラにより被記録媒体を介して押圧するとともに、二次転写ローラ等にバイアスを印加して電界を発生させる。これによって、トナー像を被記録媒体に二次転写させる。
【０００３】
そのような二次転写工程での画像品質を向上させるために、中間転写ベルトの表面に１層以上の硬質層を設けることが提案されている（特許文献１，２）。
【先行技術文献】
【特許文献】
【０００４】
【特許文献１】特開２００７−２１２９２１号公報
【特許文献２】特開２００７−１７６６６号公報
【発明の概要】
【発明が解決しようとする課題】
【０００５】
しかしながら、表面に硬質層を設けた中間転写ベルトを用いた場合、二次転写工程で硬い異物が二次転写ローラでベルト表面に押圧されると、表層にヒビ割れが発生して、基材の樹脂が陥没した。そのため、初期から画像不良やクリーニング不良といった不具合が発生した。異物は主に、用紙等の被記録媒体によって外部から搬送されてくるものや、用紙等に含まれる填料粒子が挙げられる。
【０００６】
そのような中間転写ベルトの硬質層のヒビ割れの問題は、用紙の搬送方向に対する垂直方向の両端部にあたる位置で顕著に起こった。用紙は給紙部から二次転写部へ複数の搬送ローラによって搬送されるので、填料粒子は搬送ローラの搬送ストレスによって用紙から離脱する。一方、搬送ローラは両端で支持されており、ベンディングにより中央部よりも両端部で搬送力が強くなるため、用紙の搬送方向に対する垂直方向において中央部よりも両端部で填料粒子がより多く離脱する。更に、二次転写の際に用紙を中間転写ベルトに押圧させる二次転写ローラも、ベンディングにより中央部よりも両端部で当接圧が強くなる。それらの結果、中間転写ベルトは、用紙の搬送方向に対する垂直方向の両端部にあたる位置でヒビ割れが顕著に起こるものと考えられる。
【０００７】
しかも、長期の耐久印字を行った場合には、中間転写ベルト表面の一部でヒビ割れが多く発生し、表面粗さが大きくなるため、画像不良がより一層、顕著に発生した。例えば、比較的小サイズの用紙を多く使用した場合、中間転写ベルトは、小サイズ紙の搬送方向に対する垂直方向の両端部に当たる位置で表面が荒れてしまう。その後に比較的大サイズの用紙を使用した際、中間転写ベルト表面における小サイズ紙の上記両端部にあたる荒れた部分で濃度ムラのような画像不良が発生した。従来の樹脂基材のみの中間転写ベルトを用いた場合では、ベルト表面が磨耗するため、耐久印字を行っても表面が平滑に保たれていた。しかし、硬質層を表面に設けた中間転写ベルトは表面が有効に磨耗されないため、耐久印字を行うと、一方的に表面粗さが増大した。その結果、硬質層の平滑性が失われ、転写率が低下し、濃度ムラが顕著に発生するものと考えられる。さらに、トナーが埋没し、クリーニング不良が顕著に発生するものと考えられる。
【０００８】
本発明は、硬質層を有する中間転写ベルトを用いても、中間転写ベルト表面において、被記録媒体の搬送方向に対する垂直方向の両端部にあたる位置で表面粗さの増大が抑制され、長期にわたって画像不良の発生を十分に抑制する画像形成装置を提供することを目的とする。
【課題を解決するための手段】
【０００９】
本発明は、表面に硬質層を有し、該硬質層上に潜像担持体から一次転写されたトナー像を担持する中間転写ベルト；および
トナー像を担持した中間転写ベルトに対して、被記録媒体を介して押圧する二次転写ローラを備えた画像形成装置であって、
中間転写ベルト表面の被記録媒体との接触領域における、中間転写ベルト幅手方向で両端の領域にトナーを０．０１〜０．２０ｇ／ｍ２で供給することを特徴とする画像形成装置に関する。
【発明の効果】
【００１０】
本発明によれば、硬質層を有する中間転写ベルトを用いても、長期にわたって、中間転写ベルトの表面粗さの増大を抑制できる。特に、中間転写ベルトは、被記録媒体の搬送方向に対する垂直方向の両端部にあたる位置で、ヒビ割れを十分に抑制され得る。そのため、そのような位置での表面粗さの増大を有効に抑制できる。その結果、画像不良の発生を十分に抑制できる。本発明において、表面粗さの増大を抑制するためのトナーを供給する領域は両端部の比較的小さい領域であって、当該トナーの供給量は微量であるので、トナー消費を抑制でき、経済性に優れている。
被記録媒体上、搬送方向に対する垂直方向の両端部において、汚れやカブリ等と認識されるノイズの発生が十分に抑制される。
【図面の簡単な説明】
【００１１】
【図１】本発明に係る画像形成装置の一例の概略構成図である。
【図２】本発明に係る画像形成装置において二次転写直前の中間転写ベルト表面におけるトナー供給状態の一例を示す概略模式図である。
【図３】（Ａ）〜（Ｃ）はいずれもスペーサートナーの供給領域の好ましい具体例を示す模式図である。
【図４】本発明に係る画像形成装置が二次転写時において中間転写ベルト表面の硬質層のヒビ割れを抑制するメカニズムを示す二次転写部の概略模式図である。
【図５】従来の画像形成装置が二次転写時において中間転写ベルト表面の硬質層にヒビ割れを生じるメカニズムを示す二次転写部の概略模式図である。
【図６】中間転写ベルトを製造する製造装置の説明図である。
【発明を実施するための形態】
【００１２】
本発明に係る画像形成装置は、潜像担持体から一次転写されたトナー像を担持する中間転写ベルト、およびトナー像を担持した中間転写ベルトに対して、被記録媒体を介して押圧する二次転写ローラを備えたものである。以下、本発明の画像形成装置を、潜像担持体上にトナー像を形成する各色の現像部ごとに潜像担持体を有するタンデム型フルカラー画像形成装置を例に挙げて説明するが、中間転写ベルトおよび二次転写ローラを有する限り、他の構造のものであってよく、例えば、１つの潜像担持体に対して各色の現像部を有する４サイクル型フルカラー画像形成装置であってもよい。
【００１３】
図１は、本発明の画像形成装置の一例の概略構成図である。図１のタンデム型フルカラー画像形成装置において、各現像部（１ａ、１ｂ、１ｃ、１ｄ）では通常、潜像担持体（２ａ、２ｂ、２ｃ、２ｄ）の周りに、少なくとも帯電装置、露光装置、現像装置およびクリーニング装置（いずれの装置も図示せず）等が配置されている。そのような現像部（１ａ、１ｂ、１ｃ、１ｄ）は、少なくとも２つの張架ローラ（１０，１１）によって張架された中間転写ベルト３に並列して配置されている。各現像部で潜像担持体（２ａ、２ｂ、２ｃ、２ｄ）の表面に形成されたトナー像はそれぞれ、一次転写ローラ（４ａ、４ｂ、４ｃ、４ｄ）を用いて中間転写ベルト３に一次転写され、当該中間転写ベルト上で重ねられてフルカラー画像が形成される。中間転写ベルト３の表面に転写されたフルカラー画像は二次転写ローラ５を用いて一括して紙等の被記録媒体６に二次転写された後、定着装置（図示せず）を通過させて、被記録媒体上にフルカラー画像を得る。一方、中間転写ベルト上に残留した転写残トナーはクリーニング装置７によって除去されるようになっている。以下、ユーザーが選択して被記録媒体上への印字・形成を希望する画像を「選択画像」と呼ぶものとする。
【００１４】
潜像担持体（２ａ、２ｂ、２ｃ、２ｄ）は、表面に形成された静電潜像に基づいてトナー像が形成される、いわゆる感光体である。潜像担持体は従来の電子写真方式の画像形成装置に搭載され得るものであれば、特に制限されるものではなく、通常は感光層が有機系のものが使用される。
【００１５】
中間転写ベルト３は、各現像部において潜像担持体上に形成されたトナー像を一次転写により自己の表面に担持するものである。一次転写は、トナー像を担持した潜像担持体（２ａ、２ｂ、２ｃ、２ｄ）に対して、一次転写ローラ（４ａ、４ｂ、４ｃ、４ｄ）により中間転写ベルト３を介して押圧するとともに、所望により一次転写ローラ等にバイアスを印加することにより電界を発生させて、達成される。
【００１６】
本発明においては、中間転写ベルト３表面の被記録媒体との接触領域における、中間転写ベルト幅手方向で両端の領域にトナーを供給する。すなわち、選択画像を被記録媒体に形成するために、例えば図２に示すように一次転写によって中間転写ベルト３表面にトナー像１５を形成する時、中間転写ベルト３表面の被記録媒体との接触領域１６（破線領域）におけるＴＤ方向で両端の領域（１７ａ，１７ｂ）にトナーを供給する。図２は、二次転写直前の中間転写ベルト表面におけるトナー供給状態の一例を示す概略模式図であり、図２においてＴＤは中間転写ベルト３の幅手方向であり、ＭＤは中間転写ベルト３の移動方向を示す。
【００１７】
中間転写ベルト３表面の被記録媒体との接触領域とは、二次転写時に被記録媒体６と接触する中間転写ベルト３表面上の領域１６（破線領域）のことである。そのため選択画像が形成されるべき被記録媒体の寸法および搬送方向（通紙方向）に依存して、当該接触領域１６の大きさおよび位置は変化するものである。
【００１８】
中間転写ベルト３表面のそのような接触領域１６（破線領域）におけるＴＤ方向で両端の領域（１７ａ，１７ｂ）にトナーを供給することにより、図４に示すように、当該両端領域（１７ａ，１７ｂ）において供給されたトナー１８が二次転写時において中間転写ベルト３と被記録媒体６との間でスペーサーとして機能する。その結果、硬質な異物１９に圧力が集中することを抑制でき、中間転写ベルト表面の硬質層３２のヒビ割れを抑制できるので、当該両端領域（１７ａ，１７ｂ）において顕著に起こる表面粗さの増大を抑制できる。そのため、その後に比較的大サイズの被記録媒体を使用した場合でも、当該被記録媒体上、当該両端領域（１７ａ，１７ｂ）に対応する位置での画像不良を抑制できる。以下、中間転写ベルト３表面の両端領域（１７ａ，１７ｂ）に供給されるトナー１８をスペーサートナーと呼ぶものとする。図４は、本発明に係る画像形成装置が二次転写時において中間転写ベルト表面の硬質層のヒビ割れを抑制するメカニズムを示す二次転写部の概略模式図である。
【００１９】
スペーサートナー１８が中間転写ベルト３表面の両端領域（１７ａ，１７ｂ）に供給されないと、当該両端領域（１７ａ，１７ｂ）において、中間転写ベルトの硬質層にヒビ割れが発生し、耐久時において表面粗さが増大するため、画像不良が発生する。そのような現象は以下のメカニズムに基づくものと考えられる。被記録媒体として一般に使用されているＰＰＣ用紙は表面の平滑性と不透過性を確保するために、炭酸カルシウム等の無機粒子が充填剤として添加されている。そのような被記録媒体が二次転写工程に達するまでには複数のローラで搬送されるので、搬送時のストレスによって充填剤が表面に離脱してくる。一方、搬送ローラは両端で支持されており、ベンディングにより中央部よりも両端部で搬送力が強くなるため、用紙の搬送方向に対する垂直方向において中央部よりも両端部で填料剤がより多く離脱する。更に、二次転写の際に用紙を中間転写ベルトに押圧させる二次転写ローラも、ベンディングにより中央部よりも両端部で当接圧が強くなる。それらの結果、中間転写ベルトは、用紙の搬送方向に対する垂直方向の両端部にあたる位置において、すなわち、接触領域１６（破線領域）におけるＴＤ方向で両端の領域（１７ａ，１７ｂ）において、充填剤等のような硬質な異物１９が、図５に示すように、二次転写工程で二次転写ローラ５によって顕著に押し付けられ、ベルト表面に陥没が生じ、硬質層３２にヒビ割れが生じる。これにより、ベルトの表面粗さが増大する。硬質層３２にヒビ割れが増えると、硬質層の表面平滑性が失われるため、転写性が部分的に悪化し、濃度ムラが発生する。またヒビ割れにトナーが埋没するため、クリーニング不良が発生する。図５は、従来の画像形成装置が二次転写時において中間転写ベルト表面の硬質層にヒビ割れを生じるメカニズムを示す二次転写部の概略模式図である。
【００２０】
スペーサートナーが供給される中間転写ベルト３表面の前記両端領域（１７ａ，１７ｂ）はそれぞれ、図２に示すように、被記録媒体との接触領域１６において、ＴＤ方向の最端部に位置し、通常は長手方向の辺がＭＤ方向に平行な帯状の領域である。前記両端領域（１７ａ，１７ｂ）は、前記接触領域１６におけるＴＤ方向の長さをＬ１としたとき、それぞれ独立してＬ１／１００〜Ｌ１／１０、特にＬ１／１００〜Ｌ１／５０の幅Ｗ１を有していればよい。幅Ｗ１が大きすぎると、スペーサートナーの当該供給領域に選択画像が印字される可能性が高くなり、選択画像の色再現性およびコントラストが低下する。幅Ｗ１が小さすぎると、表面粗さの増大防止効果が十分に得られない。
【００２１】
中間転写ベルト３表面でのスペーサートナー１８の供給領域は、少なくとも前記両端領域（１７ａ，１７ｂ）を含むものである。そのためスペーサートナーの供給領域は、選択画像が形成されるべき被記録媒体の寸法および搬送方向（通紙方向）に依存して変化させる。スペーサートナーの供給領域は、詳しくは、接触領域１６の前記両端領域（１７ａ，１７ｂ）を含む限り、特に制限されないが、被記録媒体の搬送時のバラツキの観点から、前記両端領域（１７ａ，１７ｂ）を、中間転写ベルト３表面において接触領域１６の外側の領域に拡張した領域とすることが好ましい。スペーサートナー１８のそのような好ましい供給領域の具体例として、例えば、図３（Ａ）〜（Ｃ）において斜線領域で示す領域１７１（１７１ａ，１７１ｂ）が挙げられる。
【００２２】
図３（Ａ）において、スペーサートナーは、両端領域（１７ａ，１７ｂ）を、中間転写ベルト３表面において接触領域１６の外側の領域に拡張した領域（１７１ａ，１７１ｂ）（斜線領域）に供給される。図３（Ａ）中、比較的狭い間隔の斜線領域が前記両端領域（１７ａ，１７ｂ）である。拡張した領域（１７１ａ，１７１ｂ）（斜線領域）の寸法について、ＴＤ方向の拡張寸法Ｗ２は、接触領域１６におけるＴＤ方向の長さをＬ１としたとき、それぞれ独立してＬ１／１００〜Ｌ１／１０、特にＬ１／１００〜Ｌ１／５０が好ましい。ＭＤ方向の拡張寸法Ｓ１は、接触領域１６におけるＭＤ方向の長さをＬ２としたとき、それぞれ独立してＬ２／１００〜Ｌ２／１０、特にＬ２／１００〜Ｌ２／５０が好ましい。図３（Ａ）中、Ｗ１は前記Ｗ１と同様の範囲内である。
【００２３】
図３（Ｂ）は、被記録媒体の搬送方向を図３（Ａ）と異なる方向としたこと以外、図３（Ａ）と同様であるため、詳しい説明を省略する。図３（Ｂ）における図３（Ａ）と共通する記号は図３（Ａ）においてと同様の意味内容を示すものとする。
【００２４】
図３（Ｃ）は、被記録媒体の寸法を小さくしたこと以外、図３（Ａ）と同様であるため、詳しい説明を省略する。図３（Ｃ）における図３（Ａ）と共通する記号は図３（Ａ）においてと同様の意味内容を示すものとする。
【００２５】
スペーサートナー１８は０．０１〜０．２０ｇ／ｍ２、好ましくは０．０１〜０．２０ｇ／ｍ２の割合で供給する。当該供給量は中間転写ベルト上での値である。スペーサートナーの供給量が少なすぎると、表面粗さの増大防止効果が十分に得られない。スペーサートナーの供給量が多すぎると、被記録媒体上、印字された選択画像の両端部にスペーサートナーによる像が顕著に表れ、汚れやカブリとして認識されるようになる。
【００２６】
スペーサートナー１８が中間転写ベルト表面で形成するトナー像は、前記供給量で供給領域全体として略均一に形成されれば特に制限されず、例えば、図２に示すような、ドット画像の形態を有していてもよいし、または全露光画像の形態を有していても良い。色再現性の観点から、スペーサートナーはドット画像の形態を有するトナー像を前記供給量で形成することが好ましい。
【００２７】
スペーサートナー像がドット画像の形態を有する場合、ドットの大きさ、間隔および配置は本発明の目的が達成される限り特に制限されない。ドットの大きさは通常、３０〜１００μｍであり、好ましくは３０〜６０μｍである。ドットの間隔は通常、０．１〜３．０ｍｍであり、好ましくは１．０〜３．０ｍｍである。ドットは、図２において、格子状に配置されているが、前記供給量が確保されれば、これに制限されるものではなく、ランダムに配置されてもよい。
【００２８】
スペーサートナー１８は前記供給量で供給されるため、選択画像への影響はほとんどない。またスペーサートナー１８は、選択画像の形成のために使用されるトナーと同様のものが使用され、一次転写によって供給される。そのため、スペーサートナーはいずれの現像部から供給されてもよい。スペーサートナー１８の供給は、例えば、図１において現像部１ａ、１ｂ、１ｃ、１ｄから選択される１以上の現像部によって達成されればよい。スペーサートナーの選択画像への影響を最小限に留める観点から、スペーサートナー１８は、イエロー現像部単独によって供給されたイエロートナーであることが好ましい。スペーサートナーの供給が２以上の現像部によって達成される場合はそれらの合計供給量が前記範囲内であればよい。
【００２９】
スペーサートナー１８の現像部からの供給は、潜像担持体の周辺に配置された露光装置、および当該露光装置に連結された露光制御装置を制御することによって達成される。具体的には、例えば、まず、所定の現像部において印字されるべき選択画像を露光装置または画像処理装置によって認識する。次いで、印字されるべき選択画像の情報、潜像担持体の回転速度、中間転写ベルトの移動速度ならびに被記録媒体の搬送速度および寸法等に基づいて、スペーサートナーが中間転写ベルト上において所定の供給量にて所定の供給領域に所定の画像形態で供給されるように、露光制御装置から露光装置に信号を送る。次いで、当該信号に基づいて潜像担持体表面を露光装置により露光し、潜像を形成した後、従来と同様の方法により、現像および一次転写を行う。その結果、スペーサートナーの供給が達成される。この間、当該現像部では、印字されるべき選択画像のトナー像領域についての、露光、現像よび一次転写も同時に行われる。その後、従来と同様の方法により、二次転写および定着を行う。
【００３０】
中間転写ベルト３は外周表面に硬質層を有するものである。図４において中間転写ベルト３は基材３１上に硬質層３２を有する構造が示されているが、表面に硬質層３２を有する限り、これに制限されるものではなく、例えば、基材と硬質層との間に他の層を有する構造であってもよい。
【００３１】
基材３１は、特に限定されないが、表面抵抗率が１０６〜１０１２Ω／□の範囲のものが好ましく、通常はシームレスベルト形状を有する。基材を構成する材料として、例えば、ポリカーボネート（ＰＣ）；ポリイミド（ＰＩ）；ポリフェニレンスルフィド（ＰＰＳ）；ポリアミドイミド（ＰＡＩ）；ポリビニリデンフルオライド（ＰＶＤＦ）、テトラフルオロエチレン−エチレン共重合体（ＥＴＦＥ）等のフッ素系樹脂；ポリウレタン等のウレタン系樹脂；ポリアミドイミド等のポリアミド系樹脂等の樹脂材料、エチレン−プロピレン−ジエンゴム（ＥＰＤＭ）；ニトリル−ブタジエンゴム（ＮＢＲ）；クロロプレンゴム（ＣＲ）；シリコンゴム；ウレタンゴム等のゴム材料、およびそれらの混合物が挙げられる。基材には導電性フィラーが含有されてもよい。導電性フィラーとして、例えば、カーボン、アンチモン酸亜鉛、酸化錫、酸化亜鉛、チタン酸カリウム、酸化インジウムおよびこれらの複合酸化物等の金属酸化物あるいは、イオン性の導電材料等が挙げられる。基材の厚みは通常、樹脂材料の場合は５０〜２００μｍ程度、ゴム材料の場合は３００〜７００μｍ程度に設定される。
【００３２】
基材３１は、硬質層３２の積層前にプラズマ、火炎、紫外線照射等の公知の表面処理方法により、表面を前処理されても良い。
【００３３】
硬質層３２は、無機材料からなる無機層であっても、有機材料からなる有機層であってもよい。硬質層の厚みは特に制限されるものではなく、屈曲による当該層の割れや剥がれの防止の観点からは１０ｎｍ〜１μｍ、特に１０〜５００ｎｍが好ましい。
【００３４】
硬質層３２の硬度は通常は３ＧＰａ以上、特に３〜１１ＧＰａである。
本明細書中、硬度はナノインデンテーション法により測定される硬度であり、NANO Indenter XP/DCM（MTS Systems社/MTS NANO Instruments社製）を用いて測定された値を用いている。
【００３５】
硬質層３２の表面粗さＲａは通常は１０〜１００ｎｍ、特に２０〜５０ｎｍである。
表面粗さＲａは非接触三次元形状測定装置（ＷＹＫＯ  ＮＴ１１００ｖｅｅｃｏ社製）によって測定された任意の３点の測定値の平均値を用いている。
【００３６】
硬質層の具体例として、例えば、無機酸化物層、硬質炭素含有層、硬化樹脂層等が挙げられる。
【００３７】
無機酸化物層は、珪素酸化物、アルミニウム酸化物、ジルコニウム酸化物、チタン酸化物、亜鉛酸化物から選ばれる少なくとも１つの酸化物を含むものが好ましく、特に珪素酸化物（ＳｉＯ2）が好ましい。無機酸化物層は少なくとも放電ガスと無機酸化物層の原料ガスとの混合ガスをプラズマ化して原料ガスに応じた膜を堆積・形成するプラズマＣＶＤ法、特に大気圧または大気圧近傍下において行われるプラズマＣＶＤ法により形成することが好ましい。無機酸化物層の厚さは特に制限されず、例えば、１０〜５００ｎｍが好ましい。
【００３８】
以下に、珪素酸化物（ＳｉＯ2）を含む無機酸化物層を大気圧プラズマＣＶＤ法により形成する場合を例に取り、その製造装置及び製造方法について説明する。大気圧またはその近傍の圧力とは２０ｋＰａ〜１１０ｋＰａ程度であり、本発明に記載の良好な効果を得るためには、９３ｋＰａ〜１０４ｋＰａが好ましい。
【００３９】
図６は、無機酸化物層を製造する製造装置の説明図である。無機酸化物層の製造装置４０は、放電空間と薄膜堆積領域が略同一部で、プラズマを基材に晒して堆積・形成するダイレクト方式によって、基材上に無機酸化物層を形成するものであり、エンドレスベルト状の基材３１を巻架して矢印方向に回転するロール電極５０と従動ローラ６０、及び、基材表面に無機酸化物層を形成する成膜装置である大気圧プラズマＣＶＤ装置７０より構成されている。
【００４０】
大気圧プラズマＣＶＤ装置７０は、ロール電極５０の外周に沿って配列された少なくとも１式の固定電極７１と、固定電極７１とロール電極５０との対向領域で且つ放電が行われる放電空間７３と、少なくとも原料ガスと放電ガスとの混合ガスＧを生成して放電空間７３に混合ガスＧを供給する混合ガス供給装置７４と、放電空間７３等に空気の流入することを軽減する放電容器７９と、固定電極７１に接続された第１の電源７５と、ロール電極５０に接続された第２の電源７６と、使用済みの排ガスＧ’を排気する排気部７８とを有している。固定電極７１に第２の電源７６、ロール電極５０に第１の電源７５を接続しても良い。
【００４１】
混合ガス供給装置７４は珪素酸化物を含む膜を形成する原料ガスと、窒素ガス或いはアルゴンガス等の希ガスを混合した混合ガスを放電空間７３に供給する。
従動ローラ６０は張力付勢手段６１により矢印方向に付勢され、基材３１に所定の張力を掛けている。張力付勢手段６１は基材３１の掛け替え時等は張力の付勢を解除し、容易に基材３１の掛け替え等を可能としている。
【００４２】
第１の電源７５は周波数ω１の電圧を出力し、第２の電源７６は周波数ω１より高い周波数ω２の電圧を出力し、これらの電圧により放電空間７３に周波数ω１とω２とが重畳された電界Ｖを発生する。そして、電界Ｖにより混合ガスＧをプラズマ化して混合ガスＧに含まれる原料ガスに応じた膜（無機酸化物層）が基材３１の表面に堆積される。
【００４３】
他の形態として、ロール電極５０と固定電極７１との内、一方の電極をアースに接続して、他方の電極に電源を接続しても良い。この場合の電源は第２の電源を使用することが、緻密な薄膜形成を行えるので好ましく、特に放電ガスにアルゴン等の希ガスを用いる場合に好ましく用いられる。
【００４４】
複数の固定電極の内、ロール電極の回転方向下流側に位置する複数の固定電極と混合ガス供給装置で無機酸化物層を積み重ねるように堆積し、無機酸化物層の厚さを調整するようにしても良い。
【００４５】
複数の固定電極の内、ロール電極の回転方向最下流側に位置する固定電極と混合ガス供給装置で無機酸化物層を堆積し、より上流に位置する他の固定電極と混合ガス供給装置で、例えば無機酸化物層と基材との接着性を向上させる接着層等、他の層を形成しても良い。
【００４６】
無機酸化物層と基材との接着性を向上させるために、無機酸化物層を形成する固定電極と混合ガス供給装置の上流に、アルゴンや酸素或いは水素などのガスを供給するガス供給装置と固定電極を設けてプラズマ処理を行い、基材の表面を活性化させるようにしても良い。
【００４７】
硬質炭素含有層の具体例としては、例えば、アモルファスカーボン膜、水素化アモルファスカーボン膜、四面体アモルファスカーボン膜、窒素含有アモルファスカーボン膜、および金属含有アモルファスカーボン膜等が挙げられる。硬質炭素含有層の厚みは無機酸化物層と同様の厚さが好ましい。
【００４８】
硬質炭素含有層は、上記した無機酸化物層の製造方法と同様の方法により製造可能であり、すなわち、少なくとも放電ガスと原料ガスとの混合ガスをプラズマ化して原料ガスに応じた膜を堆積・形成するプラズマＣＶＤ法、特に大気圧または大気圧近傍下において行われるプラズマＣＶＤ法により製造可能である。
【００４９】
硬質炭素含有層を形成するための原料ガスとしては、常温で気体または液体の有機化合物ガス、特に炭化水素ガスが用いられる。これら原料における相状態は常温常圧において必ずしも気相である必要はなく、混合ガス供給装置で加熱或は減圧等により溶融、蒸発、昇華等を経て気化し得るものであれば、液相でも固相でも使用可能である。原料ガスとしての炭化水素ガスについては、例えば、ＣＨ４、Ｃ２Ｈ６、Ｃ３Ｈ８、Ｃ４Ｈ１０等のパラフィン系炭化水素、Ｃ２Ｈ２、Ｃ２Ｈ４等のアセチレン系炭化水素、オレフィン系炭化水素、ジオレフィン系炭化水素、さらには芳香族炭化水素などの炭化水素を少なくとも含むガスが使用可能である。さらに、炭化水素以外でも、例えば、アルコール類、ケトン類、エーテル類、エステル類、ＣＯ、ＣＯ２等少なくとも炭素元素を含む化合物であれば使用可能である。
【００５０】
硬化樹脂層は、導電性フィラーを分散させた硬化性樹脂をコートし、熱または光（ＵＶ）により硬化させてなる樹脂層である。導電性フィラーは基材に含有され得る導電性フィラーと同様のものが使用可能である。硬化性樹脂としては、樹脂の分野で硬化性を示す公知の樹脂が使用可能であり、例えば、アクリル系ＵＶ硬化樹脂、ポリカーボネート系ＵＶ硬化樹脂等が挙げられる。
【００５１】
硬化性樹脂は市販品として入手可能である。
アクリル系ＵＶ硬化樹脂は例えば、サンランド（三洋化成社製）等が使用可能である。
ポリカーボネート系ＵＶ硬化樹脂は例えば、ユーピロン（三菱ガス化学社製）等が使用可能である。
【００５２】
一次転写ローラ４（４ａ、４ｂ、４ｃ、４ｄ）は、中間転写ベルト３について潜像担持体２に対して逆側に配置される。一次転写ローラ４（４ａ、４ｂ、４ｃ、４ｄ）により中間転写ベルト３を押圧するとともに、所望により一次転写ローラ４にバイアスを印加することによって、潜像担持体２（２ａ、２ｂ、２ｃ、２ｄ）表面に担持されたトナー像を中間転写ベルト３に一次転写させる。
【００５３】
一次転写ローラにバイアスが印加される場合、例えばトナーの帯電極性に対して逆極性であって、その絶対値が３００〜３０００Ｖ、特に６００〜１５００Ｖの範囲内のＤＣ成分が印加される。トナーの帯電極性に対して逆極性とは、例えばトナーが負帯電性の場合は＋極性を、トナーが正帯電性の場合は−極性を意味する。一次転写ローラには上記ＤＣ成分とともにＡＣ成分が重畳されてもよい。
【００５４】
一次転写ローラの構造は特に制限されるものではなく、例えば、ＥＰＤＭ、ＮＢＲ等に導電材としてカーボン等を分散させたコート層を金属の芯金表面に有するもの、又は金属ローラ等が使用可能である。
【００５５】
二次転写ローラ５は、中間転写ベルト３について張架ローラ１１に対して逆側に配置される。二次転写ローラ５により、トナー像を担持した中間転写ベルト３に対して、被記録媒体６を介して押圧することにより、トナー像を被記録媒体６に二次転写させる。二次転写ローラには、所望によりバイアスが印加され、二次転写を促進させることができる。
【００５６】
二次転写ローラの構造は特に制限されるものではないが、弾性層を有することが好ましい。被記録媒体との密着性を確保するためである。
【００５７】
弾性層を有する二次転写ローラの構造として、例えば、芯金表面に弾性層を有してなる構造が挙げられる。芯金として、鉄、ステンレス等の金属からなるものが使用可能である。
【００５８】
弾性層はアスカーＣ硬度が２０°〜６０°、特に３０°〜５０°の層である。
本明細書中、アスカーＣ硬度はアスカーゴム硬度計Ｃ型によって測定された値を用いている。
【００５９】
弾性層は、エチレン−プロピレン−ジエンゴム（ＥＰＤＭ）；ニトリル−ブタジエンゴム（ＮＢＲ）；クロロプレンゴム（ＣＲ）；シリコンゴム；ウレタンゴム等の弾性材料を用いて形成され、通常はさらに導電材が含有される。導電材として、例えば、カーボン等が使用可能である。
弾性層の厚みは通常、１〜２０ｍｍであり、好ましくは３〜１０ｍｍである。
【００６０】
二次転写ローラの抵抗は、転写性確保の観点から、１０５〜１０１０Ω、特に１０６〜１０８Ωが好ましい。
【００６１】
二次転写ローラにバイアスが印加される場合、例えばトナーの帯電極性に対して逆極性であって、その絶対値が３００〜５０００Ｖ、特に６００〜３０００Ｖの範囲内のＤＣ成分が印加される。二次転写ローラには上記ＤＣ成分とともにＡＣ成分が重畳されてもよい。
【００６２】
張架ローラ（１０，１１）は特に制限されず、例えば、アルミや鉄などの金属ローラを用いることができる。また芯金の外周面にコート層を設けたローラであって、コート層がＥＰＤＭ、ＮＢＲ、ウレタンゴム、シリコンゴムなどの弾性材料に導電粉体やカーボンを分散させたものであり、抵抗値が１×１０９Ω・ｃｍ以下に調整されたローラを用いることもできる。
【００６３】
本発明の画像形成装置が有する他の部材・装置、例えばクリーニング装置７、帯電装置、露光装置、現像装置および潜像担持体用クリーニング装置は特に制限されず、従来より画像形成装置に使用されている公知のものが使用可能である。
【００６４】
例えば現像装置は、トナーのみを用いる一成分現像方式を採用したものであってもよいし、またはトナーとキャリアを用いる二成分現像方式を採用したものであってもよい。
【００６５】
トナーは、重合法等の湿式法で製造されたトナー粒子を含むものであってもよいし、または粉砕法（乾式法）で製造されたトナー粒子を含むものであってもよい。
トナーの平均粒径は特に制限されるものではなく、７μｍ以下、特に４．５μｍ〜６．５μｍが好ましい。
【００６６】
トナーの帯電性は特に制限されるものではなく、負帯電性または正帯電性を有していてよい。
【実施例】
【００６７】
［実験例Ａ］
＜中間転写ベルトの製造＞
押出成形によって、ＰＰＳ樹脂中にカーボンが分散されてなる表面抵抗率１．３０×１０９Ω／□および厚み１２０μｍのシームレス形状基材を得た。
基材の外周表面に、大気圧プラズマＣＶＤ法に基づいて図６に示す装置によって、膜厚２００ｎｍのＳｉＯ２薄膜層（硬度４ＧＰａ、表面粗さＲａ３１ｎｍ）を形成し、中間転写ベルトを得た。
【００６８】
＜二次転写ローラの製造＞
直径８ｍｍの鉄製芯金の外周表面に、ＮＢＲに導電材としてカーボンを分散させた弾性層を厚み８．５ｍｍで形成し、二次転写ローラを得た。アスカーＣ硬度は４２°、抵抗は１０６Ωであった。
【００６９】
＜実施例１＞
上記した方法で製造した中間転写ベルトおよび二次転写ローラをプリンター（Ｂｉｚｈｕｂ  Ｃ３５３；コニカミノルタ製）に搭載し、コニカミノルタ製Ｊペーパー（Ａ４サイズ）に「ＫＭ」の文字画像を選択画像として１０万枚印字した。印字条件は、上記中間転写ベルトおよび二次転写ローラを用いたこと、以下に記載の方法でスペーサートナーの供給を行ったこと以外、上記プリンターの標準条件と同様であった。トナーの平均粒径は６．５μｍであった。
【００７０】
（スペーサートナーの供給）
画像形成時において、図３（Ａ）に示すように、中間転写ベルト３表面の被記録媒体との接触領域１６におけるＴＤ方向で両端の領域（１７ａ，１７ｂ）と、拡張領域とからなる領域（１７１ａ，１７１ｂ）に、イエロートナーをスペーサートナーとして０．０５ｇ／ｍ２で供給した。スペーサートナーの供給領域の寸法は、Ｌ１＝２１０ｍｍ、Ｌ２＝２９７ｍｍ、Ｗ１＝４ｍｍ、Ｗ２＝４ｍｍ、Ｓ１＝４ｍｍであった。スペーサートナーによるトナー像はドット画像の形態を有しており、ドットの大きさは３０μｍ、ドットの間隔は２ｍｍであり、ドットは格子状に配置されていた。
【００７１】
（評価）
１０万枚目の印字画像上、搬送方向に対する垂直方向の両端部にはスペーサートナーによる像がわずかに表れたものの、実用上問題のない範囲であった。
１０万枚印字後、中間転写ベルト表面において両端領域（１７ａ，１７ｂ）になり得る領域（図３（Ａ）に示す２つの帯状の領域Ａ）の任意の測定点において表面粗さＲａを測定した。Ｒａは６８ｎｍであった。
１０万枚印字後、長手方向を搬送方向としてＡ３サイズの用紙を用いて、当該用紙に、全面均一なハーフトーン画像をプリントしたところ、濃度ムラは発生せず、クリーニング不良も発生しなかった。
１０万枚印字後、長手方向を搬送方向としてＡ３サイズの用紙を用いて、当該用紙に、全面均一なベタ画像をプリントしたところ、クリーニング不良は発生しなかった。
【００７２】
＜比較例１＞
スペーサートナーを供給しなかったこと以外、実施例１と同様の方法により耐久印字および評価を行った。
【００７３】
（評価）
１０万枚印字後、Ｒａは１０２ｎｍであった。
１０万枚印字後、長手方向を搬送方向としてＡ３サイズの用紙を用いて、当該用紙に、全面均一なハーフトーン画像をプリントしたところ、Ａ４サイズ用紙の搬送方向に対する垂直方向の両端部に対応する位置で転写性の違いによる濃度ムラが発生した。
１０万枚印字後、長手方向を搬送方向としてＡ３サイズの用紙を用いて、当該用紙に、全面均一なベタ画像をプリントしたところ、Ａ４サイズ用紙の搬送方向に対する垂直方向の両端部に対応する位置でクリーニング不良が発生した。
【００７４】
＜実施例２＞
スペーサートナーの供給量を０．０１ｇ／ｍ２、０．１０ｇ／ｍ２、０．１５ｇ／ｍ２、０．２０ｇ／ｍ２に変更したこと以外、実施例１と同様の方法により、耐久印字および評価を行った。
スペーサートナーによるドット画像は、所定のトナーの供給量に対応したドットの大きさとしたこと以外、実施例１と同様であった。
【００７５】
（評価）
１０万枚印字後、Ｒａは、トナー供給量０．０１ｇ／ｍ２のとき７４ｎｍであり、０．１０ｇ／ｍ２のとき６４ｎｍであり、０．１５ｇ／ｍ２のとき６２ｎｍであり、０．２０ｇ／ｍ２のとき６０ｎｍであった。
以下の評価結果はいずれのトナー供給量のときも共通していた。
１０万枚目の印字画像上、搬送方向に対する垂直方向の両端部にはスペーサートナーによる像がわずかに表れたものの、実用上問題のない範囲であった。
１０万枚印字後、長手方向を搬送方向としてＡ３サイズの用紙を用いて、当該用紙に、全面均一なハーフトーン画像をプリントしたところ、濃度ムラは発生せず、クリーニング不良も発生しなかった。
１０万枚印字後、長手方向を搬送方向としてＡ３サイズの用紙を用いて、当該用紙に、全面均一なベタ画像をプリントしたところ、クリーニング不良は発生しなかった。
【００７６】
＜比較例２＞
スペーサートナーの供給量を０．４０ｇ／ｍ２に変更したこと以外、実施例１と同様の方法により、耐久印字および評価を行った。
スペーサートナーによるドット画像は、所定のトナーの供給量に対応したドットの大きさとしたこと以外、実施例１と同様であった。
【００７７】
（評価）
１０万枚目の印字画像上、搬送方向に対する垂直方向の両端部にスペーサートナーによる像が顕著に表れ、汚れやカブリ等と認識された。
【符号の説明】
【００７８】
１：１ａ：１ｂ：１ｃ：１ｄ：現像部
２：２ａ：２ｂ：２ｃ：２ｄ：潜像担持体
３：中間転写ベルト
４：４ａ：４ｂ：４ｃ：４ｄ：一次転写ローラ
５：二次転写ローラ
６：被記録媒体
７：クリーニング装置
１０：１１：張架ローラ
１５：トナー像
１６：中間転写ベルト表面における被記録媒体との接触領域
１７：１７ａ：１７ｂ：中間転写ベルト表面の被記録媒体との接触領域における幅手方向で両端の領域（トナー供給領域）
１８：スペーサートナー
１９：異物
３１：基材
３２：硬質層
１７１：１７１ａ：１７１ｂ：拡張領域（トナー供給領域）
【図１】
2010190966.tif 000003
【図２】
2010190966.tif 000004
【図３】
2010190966.tif 000005
【図４】
2010190966.tif 000006
【図５】
2010190966.tif 000007
【図６】
2010190966.tif 000008